(57)【要約】【課題】光透過性樹脂中に希土類錯体ポリマーの粒子が分散している発光性複合材料であって、光透過性に優れる発光性複合材料を提供すること。【解決手段】発光性複合材料は、光透過性樹脂と、光透過性樹脂中に分散している平均粒径が１００ｎｍ以下の希土類錯体ポリマーからなる発光体ナノ結晶とを含む。希土類錯体ポリマーは、複数の三価の希土類イオンおよび複数のホスフィンオキシド多座配位子を含み、かつ前記ホスフィンオキシド多座配位子が複数の前記希土類イオンに配位することで形成された架橋構造を含む。【選択図】図１
2014094983.tif 000002
【特許請求の範囲】
【請求項１】
光透過性樹脂と、
前記光透過性樹脂中に分散している、平均粒径が１００ｎｍ以下の希土類錯体ポリマーからなる発光体ナノ結晶と、
を含み、
前記希土類錯体ポリマーは、複数の三価の希土類イオンおよび複数のホスフィンオキシド多座配位子を含み、かつ前記ホスフィンオキシド多座配位子が複数の前記希土類イオンに配位することで形成された架橋構造を含む、
発光性複合材料。
【請求項２】
前記発光体ナノ結晶は、前記希土類の錯体を含むミセルの分散液と、前記ホスフィンオキシド多座配位子を含むミセルの分散液とを混合することにより得られたものである、請求項１に記載の発光性複合材料。
【請求項３】
前記発光体ナノ結晶は、前記希土類錯体ポリマーの熱分解温度に耐えうる界面活性剤でその表面が被覆されている、請求項２に記載の発光性複合材料。
【請求項４】
前記ホスフィンオキシド多座配位子は、下記式（１）で表される構造を有するホスフィンオキシド二座配位子である、請求項１に記載の発光性複合材料。
【化１】
2014094983.tif 000011
［式（１）中、Ｒ１１は、二価の有機基を示し、Ａｒ１２、Ａｒ１３、Ａｒ１４およびＡｒ１５は、それぞれ独立に、置換基を有していてもよい一価の芳香族基を示す。Ａｒ１２とＡｒ１３、およびＡｒ１４とＡｒ１５は、互いに直接結合していてもよく、連結基を介して結合していてもよい。ｎは、１〜２０の整数である。］
【請求項５】
前記希土類イオンに、下記式（２）で表される配位子がさらに配位している、請求項１に記載の発光性複合材料。
【化２】
2014094983.tif 000012
［式（２）中、Ａは、水素原子またはハロゲン原子を示し、Ｚは、水素原子または重水素原子を示す。］
【請求項６】
前記Ｒ１１は、下記式（３ａ）で表される基、下記式（３ｂ）で表される基、下記式（３ｃ）で表される基または下記式（３ｄ）で表される基である、請求項４に記載の発光性複合材料。
【化３】
2014094983.tif 000013
［式（３）中、Ｒ２は、一価の有機基を示し、Ｐｈは、フェニル基を示す。ｍは、０からＲ２が結合している環における置換可能な部位の数までの整数である。ｍが２以上である場合、複数のＲ２は、それぞれ同一であっても異なっていてもよい。］
【請求項７】
１つの前記希土類イオンは、当該希土類イオンに対してそれぞれ１つの部位で配位している複数の前記ホスフィンオキシド多座配位子と、当該希土類イオンに対してそれぞれ２つの部位で配位している複数の前記式（２）で表される配位子とにより、８配位以上の配位数となる配位構造を形成している、請求項５に記載の発光性複合材料。
【請求項８】
希土類錯体ポリマーからなる発光体ナノ結晶であって、
前記希土類錯体ポリマーは、複数の三価の希土類イオンおよび複数のホスフィンオキシド多座配位子を含み、かつ前記ホスフィンオキシド多座配位子が複数の前記希土類イオンに配位することで形成された架橋構造を含み、
その平均粒径は、１００ｎｍ以下である、
発光体ナノ結晶。
【請求項９】
前記希土類錯体ポリマーの熱分解温度に耐えうる界面活性剤でその表面が被覆されている、請求項８に記載の発光体ナノ結晶。
【発明の詳細な説明】
【技術分野】
【０００１】
本発明は、発光性複合材料および発光体ナノ結晶に関する。
【背景技術】
【０００２】
近年、省エネルギーや環境保全の観点から、白色発光ダイオード（以下「ＬＥＤ」ともいう）を光源とする照明装置（例えば、ＬＥＤ電球やＬＥＤ蛍光管など）が、白熱電球や蛍光管などに代わるものとして使用されている。
【０００３】
現在主として用いられている白色ＬＥＤ素子は、青色ＬＥＤチップを、黄色蛍光体を分散させた光透過性樹脂で被覆した構造をしている。このような白色ＬＥＤ素子を点灯すると、青色ＬＥＤチップから出射された光の一部は黄色蛍光体を励起し、残部は光透過性樹脂を透過する。そして、青色ＬＥＤチップからの光と黄色蛍光体からの蛍光とが混合することで、白色光が得られる。しかし、このような白色ＬＥＤ素子の演色性は、十分とはいえない。すなわち、従来の従来の白色ＬＥＤ素子の平均演色評価数（Ｒａ）は、７０程度であり、住宅用照明に要求される８０超の目標値には満たないのである。
【０００４】
白色ＬＥＤ素子の平均演色評価数を８０超にする手段としては、青色ＬＥＤチップと赤緑色蛍光体とを組み合わせることが考えられる。この場合、赤緑色蛍光体の微粒子を光透過性樹脂中に分散させる必要があるため、赤緑色蛍光体には樹脂成形時の高温（例えば、３００℃程度）に耐えうる耐熱性が要求される。このような耐熱性を有する赤色蛍光体としては、例えば非特許文献１に記載の希土類錯体ポリマーが提案されている。
【先行技術文献】
【非特許文献】
【０００５】
【非特許文献１】Miyata, K., Ohba, T., Kobayashi, A., Kato, M., Nakanishi, T., Fushimi, K. and Hasegawa, Y., "Thermostable Organo-phosphor: Low-Vibrational Coordination Polymers That Exhibit Different Intermolecular Interactions", ChemPlusChem, Vol. 77, pp. 277-280.
【発明の概要】
【発明が解決しようとする課題】
【０００６】
非特許文献１に記載の希土類錯体ポリマーを白色ＬＥＤ素子の蛍光体として使用する場合、希土類錯体ポリマーの粒子を光透過性樹脂中に分散させることが必要である。しかしながら、非特許文献１に記載の希土類錯体ポリマーの粒子を一般的な方法で調製すると、平均粒径が２００ｎｍ以上の粒子しか得ることができない。このように大きな粒子を光透過性樹脂中に分散させると、分散が不均一でありかつ白濁した樹脂成形体しか得ることができない。このような樹脂成形体を用いた場合、白色ＬＥＤ素子に輝度ムラが生じると共に、エネルギー効率が低下してしまうことになる。
【０００７】
本発明は、かかる点に鑑みてなされたものであり、光透過性樹脂中に希土類錯体ポリマーの粒子（ナノ結晶）が分散している発光性複合材料であって、光透過性に優れる発光性複合材料を提供することを目的とする。また、本発明は、この発光性複合材料に用いられる希土類錯体ポリマーの粒子（ナノ結晶）を提供することを目的とする。
【課題を解決するための手段】
【０００８】
本発明者は、希土類の錯体を含むミセルの分散液と、ホスフィンオキシド多座配位子を含むミセルの分散液とを混合することで、平均粒径が１００ｎｍ以下の希土類錯体ポリマーからなる発光体ナノ結晶を調製できることを見出し、さらに検討を加えて本発明を完成させた。
【０００９】
すなわち、本発明は、以下の発光性複合材料に関する。
［１］光透過性樹脂と、前記光透過性樹脂中に分散している、平均粒径が１００ｎｍ以下の希土類錯体ポリマーからなる発光体ナノ結晶と、を含み、前記希土類錯体ポリマーは、複数の三価の希土類イオンおよび複数のホスフィンオキシド多座配位子を含み、かつ前記ホスフィンオキシド多座配位子が複数の前記希土類イオンに配位することで形成された架橋構造を含む、発光性複合材料。
［２］前記発光体ナノ結晶は、前記希土類の錯体を含むミセルの分散液と、前記ホスフィンオキシド多座配位子を含むミセルの分散液とを混合することにより得られたものである、［１］に記載の発光性複合材料。
［３］前記発光体ナノ結晶は、前記希土類錯体ポリマーの熱分解温度に耐えうる界面活性剤でその表面が被覆されている、［２］に記載の発光性複合材料。
［４］前記ホスフィンオキシド多座配位子は、下記式（１）で表される構造を有するホスフィンオキシド二座配位子である、［１］〜［３］のいずれか一項に記載の発光性複合材料。
【化１】
2014094983.tif 000003
［式（１）中、Ｒ１１は、二価の有機基を示し、Ａｒ１２、Ａｒ１３、Ａｒ１４およびＡｒ１５は、それぞれ独立に、置換基を有していてもよい一価の芳香族基を示す。Ａｒ１２とＡｒ１３、およびＡｒ１４とＡｒ１５は、互いに直接結合していてもよく、連結基を介して結合していてもよい。ｎは、１〜２０の整数である。］
［５］前記希土類イオンに、下記式（２）で表される配位子がさらに配位している、［１］〜［４］のいずれか一項に記載の発光性複合材料。
【化２】
2014094983.tif 000004
［式（２）中、Ａは、水素原子またはハロゲン原子を示し、Ｚは、水素原子または重水素原子を示す。］
［６］前記Ｒ１１は、下記式（３ａ）で表される基、下記式（３ｂ）で表される基、下記式（３ｃ）で表される基または下記式（３ｄ）で表される基である、［４］または［５］に記載の発光性複合材料。
【化３】
2014094983.tif 000005
［式（３）中、Ｒ２は、一価の有機基を示し、Ｐｈは、フェニル基を示す。ｍは、０からＲ２が結合している環における置換可能な部位の数までの整数である。ｍが２以上である場合、複数のＲ２は、それぞれ同一であっても異なっていてもよい。］
［７］１つの前記希土類イオンは、当該希土類イオンに対してそれぞれ１つの部位で配位している複数の前記ホスフィンオキシド多座配位子と、当該希土類イオンに対してそれぞれ２つの部位で配位している複数の前記式（２）で表される配位子とにより、８配位以上の配位数となる配位構造を形成している、［５］または［６］に記載の発光性複合材料。
【００１０】
また、本発明は、以下の発光体ナノ結晶に関する。
［８］希土類錯体ポリマーからなる発光体ナノ結晶であって、前記希土類錯体ポリマーは、複数の三価の希土類イオンおよび複数のホスフィンオキシド多座配位子を含み、かつ前記ホスフィンオキシド多座配位子が複数の前記希土類イオンに配位することで形成された架橋構造を含み、その平均粒径は、１００ｎｍ以下である、発光体ナノ結晶。
［９］前記希土類錯体ポリマーの熱分解温度に耐えうる界面活性剤でその表面が被覆されている、［８］に記載の発光体ナノ結晶。
【発明の効果】
【００１１】
本発明によれば、光透過性樹脂中に赤色蛍光体（希土類錯体ポリマー）の粒子が分散している発光性複合材料であって、光透過性に優れる発光性複合材料を提供することができる。したがって、本発明によれば、演色性およびエネルギー効率に優れる白色ＬＥＤ素子を提供することができる。
【図面の簡単な説明】
【００１２】
【図１】図１Ａ，Ｂは、実施例で調製した発光体ナノ結晶のＳＥＭ像である。
【図２】発光体ナノ結晶の粒径の分布を示すグラフである。
【発明を実施するための形態】
【００１３】
本発明に係る発光性複合材料は、光透過性樹脂と、前記光透過性樹脂中に分散している、希土類錯体ポリマーからなる発光体ナノ結晶とを含む。本発明に係る発光性複合材料は、発光体ナノ結晶の平均粒径が１００ｎｍ以下であることを一つの特徴とする。
【００１４】
以下、各構成要素について説明する。
【００１５】
（光透過性樹脂）
光透過性樹脂は、発光体ナノ結晶を分散させるためのマトリックスである。光透過性樹脂の種類は、所望の波長の光を透過させうるものであれば特に限定されない。光透過性樹脂の例には、ポリエチレン樹脂、ポリプロピレン樹脂、ポリ塩化ビニル樹脂、尿素樹脂、フッ素樹脂、ポリエステル樹脂、ポリアミド樹脂、ポリアセタール樹脂、ポリカーボネート樹脂、ポリアリレート樹脂、ポリスルフォン樹脂、ポリフェニレンスルフィド樹脂、ポリエーテルスルホン樹脂、ポリアリルスルホン樹脂、ポリテトラフルオロエチレン樹脂、フェノール樹脂、不飽和ポリエステル樹脂、エポキシ樹脂、ポリイミド樹脂、ポリアミドイミド樹脂などが含まれる。
【００１６】
（発光体ナノ結晶）
発光体ナノ結晶は、耐熱性に優れる希土類錯体ポリマーからなる、平均粒径が１００ｎｍ以下の粒子である。前述のとおり、発光体ナノ結晶は、光透過性樹脂中に分散している。なお、後述するように、発光体ナノ結晶は、界面活性剤でその表面が被覆されていてもよい。
【００１７】
本発明の発光体ナノ結晶を構成する希土類錯体ポリマーは、三価の希土類イオンと、ホスフィンオキシド多座配位子とをそれぞれ複数含み、かつホスフィンオキシド多座配位子が複数の希土類イオンに配位して形成された架橋構造を含む。このような希土類錯体ポリマーでは、ホスフィンオキシド多座配位子が有する複数の配位可能な部位が、それぞれ異なる希土類イオンに配位することによって、希土類イオンが、ホスフィンオキシド多座配位子からなる架橋構造を介して複数連続して配置された高分子状の構造が形成されている。このように、本明細書における「錯体ポリマー」とは、複数の金属イオンが配位子による配位結合を介して複数連結された構造を有するものをいう。
【００１８】
三価の希土類イオンの種類は、特に限定されない。三価の希土類イオンの例には、Ｅｕ（III）イオン、Ｔｂ（III）イオン、Ｓｍ（III）イオン、Ｙｂ（III）イオン、Ｎｄ（III）イオン、Ｅｒ（III）イオンが含まれる。これらの中でも、高い発光強度および耐熱性を得る観点からは、Ｅｕ（III）イオンまたはＴｂ（III）イオンが好ましく、Ｅｕ（III）イオンが特に好ましい。
【００１９】
ホスフィンオキシド多座配位子の種類は、特に限定されない。ホスフィンオキシド多座配位子の例には、下記式（１）で表される構造を有するホスフィンオキシド二座配位子が挙げられる。
【化４】
2014094983.tif 000006
【００２０】
式（１）中、Ｒ１１は、二価の有機基を示す。二価の有機基の種類は、特に限定されず、複数の基が連結した基であってもよい。Ｒ１１の例には、二価の不飽和基、二価の芳香族基、オキシアルキレン基などが含まれる。これらの基には、さらに他の基が結合していてもよい。また、Ｒ１１は、これらの二価の基が複数結合して構成される基であってもよく、ポリマー状の構造を有する基であってもよい。
【００２１】
二価の不飽和基の例には、ビニレン基などのアルケニレン基が含まれる。「芳香族基」とは、リン原子との２つの結合手を有する芳香環からなる基である。芳香環は、リン原子との結合部位以外にさらに置換基を有していてもよい。この芳香環の例には、ベンゼン環、チオフェン環、ピリジン環などが含まれる。オキシアルキレン基の例には、オキシメチレン基などが含まれる。また、これらの二価の基が複数結合した基の例には、２つ以上の芳香環が結合した基や、両末端でリン原子と結合するポリエチレンジオキシチオフェン（ＰＥＤＯＴ）からなる基などが含まれる。
【００２２】
これらの中でも、Ｒ１１としては、少なくとも１つの芳香環を含む基が好ましく、複数の芳香環を含む基が特に好ましい。Ｒ１１に芳香環を含ませることで、希土類錯体ポリマーの耐熱性をさらに向上させることができる。より優れた耐熱性を得る観点からは、Ｒ１１は、下記式（３ａ）、（３ｂ）、（３ｃ）または（３ｄ）で表される基が好ましく、下記式（３ｂ）または（３ｃ）で表される基がより好ましく、下記式（３ｃ）で表される基が特に好ましい。
【化５】
2014094983.tif 000007
【００２３】
式（３ａ）、（３ｂ）、（３ｃ）および（３ｄ）中、Ｒ２は、一価の有機基である。ｍは、０から、Ｒ２が結合している芳香環（ベンゼン環またはチオフェン環）における置換可能な部位の数までの整数である。Ｐｈは、フェニル基である。ｍが２以上である場合、複数のＲ２は、それぞれ同一であってもよいし、互いに異なっていてもよい。Ｒ２としての一価の有機基の例には、Ｃ１〜Ｃ２０の炭化水素基、水酸基、ニトロ基、アミノ基、スルホニル基、シアノ基、シリル基、ホスホン酸基、ジアゾ基、メルカプト基などが含まれる。
【００２４】
また、式（１）中、Ａｒ１２、Ａｒ１３、Ａｒ１４およびＡｒ１５は、それぞれ独立に、置換基を有していてもよい一価の芳香族基である。「一価の芳香族基」とは、リン原子との結合手を１つ有する芳香環からなる基である。この芳香環は、リン原子との結合部位以外にさらに置換基を有していてもよい。芳香環の例には、Ｒ１１において二価の芳香族基を形成し得る芳香環と同じものが含まれる。また、置換基の例には、Ｒ２としての一価の有機基と同じ基や、ホスフィンオキシド基（−Ｐ（＝）Ｒ３１Ｒ３２で表される基；Ｒ３１やＲ３２の例には、Ａｒ１２、Ａｒ１３、Ａｒ１４およびＡｒ１５と同じ基が含まれる。）などが含まれる。Ａｒ１２、Ａｒ１３、Ａｒ１４およびＡｒ１５を構成する芳香環が、置換基としてホスフィンオキシド基を有する場合は、この部分において希土類イオンに配位してもよい。さらに、Ａｒ１２とＡｒ１３、およびＡｒ１４とＡｒ１５は、互い直接結合していてもよいし、アルキレン基やアリーレン基、カルボニル基などの二価の有機基からなる連結基を介して互いに結合していてもよい。
【００２５】
Ａｒ１２、Ａｒ１３、Ａｒ１４およびＡｒ１５は、それぞれ独立に、下記式（６）で表される基であってもよい。
【化６】
2014094983.tif 000008
［式（６）中、Ｒ６１、Ｒ６２、Ｒ６３、Ｒ６４およびＲ６５は、それぞれ独立に、水素原子、Ｃ１〜Ｃ２０の炭化水素基、水酸基、ニトロ基、アミノ基、スルホニル基、シアノ基、シリル基、ホスホン酸基、ジアゾ基またはメルカプト基を示す。］
【００２６】
希土類錯体ポリマーを構成する希土類イオンには、安定な錯体構造を取る観点から、上記ホスフィンオキシド多座配位子やその他の配位子が複数配位していることが好ましい。高い耐熱性を得るとともに、発光強度などの特性を良好に得る観点からは、一つの希土類イオンには、２つ以上の部位でホスフィンオキシド多座配位子が配位し、かつその他の部位に他の配位子がさらに配位していることが好ましい。
【００２７】
他の配位子としては、希土類錯体ポリマーの耐熱性を高める観点から、多座配位子が好ましく、アセチルアセトナトまたはその誘導体からなる配位子がより好ましい。このような配位子の例には、下記式（２）で表される配位子が含まれる。高い耐熱性を得る観点から、他の配位子としては、ヘキサフルオロアセチルアセトナトからなる配位子が特に好ましい。
【化７】
2014094983.tif 000009
［式中、Ａは水素原子またはハロゲン原子、Ｚは水素原子または重水素原子を示す。］
【００２８】
耐熱性、発光強度および光耐久性を好適に得る観点からは、希土類錯体ポリマーにおいて、一つの希土類イオンが、当該希土類イオンにそれぞれ１つの部位で配位している２つ以上のホスフィンオキシド二座配位子と、当該希土類イオンにそれぞれ２つの部位で配位している２つ以上の上記式（２）で表される配位子とにより、８配位以上の配位数の配位構造を形成していることが好ましい。
【００２９】
好適な希土類錯体ポリマーの一例としては、下記式（４）で表される構造を有するものが挙げられる。式（４）で表される希土類錯体ポリマーは、希土類イオンがＥｕ（III）イオンであり、ホスフィンオキシド多座配位子が上記Ｒ１１で表される二価の基としてＡｒ１で表される二価の芳香族基を有しており、Ａｒ１２、Ａｒ１３、Ａｒ１４およびＡｒ１５としてフェニル基を有しており、かつ、Ｅｕ（III）イオンにはヘキサフルオロアセチルアセトナトが配位しており、Ｅｕ（III）イオンにより８配位型の配位構造が形成されているものである。
【化８】
2014094983.tif 000010
【００３０】
このような希土類錯体ポリマーは、希土類イオンがホスフィンオキシド多座配位子によって架橋された構造を有することから、３００℃程度の高い耐熱性を有する。たとえば、アクリル樹脂の射出成形の温度は、通常１７０〜２７０℃程度であるが、上記希土類錯体ポリマーは、このような温度領域でも使用されうる。また、このような希土類錯体ポリマーは、発光強度や、分光スペクトルを行ったときのピークの半値幅、発光色、量子放射効率、蛍光寿命などの点でも優れている（実施例参照）。
【００３１】
発光体ナノ結晶の平均粒径は、１００ｎｍ以下であれば特に限定されない。発光体ナノ結晶の平均粒径を１００ｎｍ以下（可視光の中心波長５５０ｎｍの１／５以下）とすることで、発光体ナノ結晶の分散性を向上させることができ、かつ発光性複合材料の光透過性を向上させることもできる。なお、本明細書において「平均粒径」とは、動的光散乱法により測定された粒径の体積分布における中央値（中央粒径）を意味する。
【００３２】
平均粒径が１００ｎｍ以下の発光体ナノ結晶は、例えば、希土類の錯体を含むミセルの分散液と、ホスフィンオキシド多座配位子を含むミセルの分散液とを混合することにより調製することができる（実施例参照）。これらの２種類のミセルの分散液を混合すると、希土類の錯体を含むミセルとホスフィンオキシド多座配位子を含むミセルとが会合する。ミセル会合体内部の限定された反応場において、複数の希土類イオンに複数の配位子が配位結合することで、平均粒径が１００ｎｍ以下の発光体ナノ結晶が生成される。このようにして得られる発光体ナノ結晶の表面は、界面活性剤で被覆される。したがって、上記ミセルを形成する際に希土類錯体ポリマーの熱分解温度に耐えうる界面活性剤を使用すれば、本発明に係る発光性複合材料を加熱処理（例えば、射出成形）した後でも、発光体ナノ結晶の表面は、希土類錯体ポリマーの熱分解温度に耐えうる界面活性剤で被覆されていることになる。
【００３３】
発光体ナノ結晶を光透過性樹脂中に分散させる方法は、特に限定されない。たとえば、所望の光透過性樹脂を溶解しうる有機溶媒に所定量の発光体ナノ結晶を分散させる。得られた分散液に光透過性樹脂を溶解させた後、固化（乾燥または硬化）させることで、光透過性樹脂中に発光体ナノ結晶が分散した、本発明に係る発光性複合材料を得ることができる。
【００３４】
以上のとおり、本発明に係る発光性複合材料は、平均粒径が１００ｎｍ以下の希土類錯体ポリマーからなる発光体ナノ結晶が分散しているため、発光強度およびエネルギー効率の両方に優れている。したがって、本発明に係る発光性複合材料は、例えば、白色ＬＥＤ素子に用いられる蛍光体として好適に使用されうる。
【００３５】
また、本発明に係る発光体ナノ結晶は、耐熱性に優れているため、本発明に係る発光性複合材料は、発光体ナノ結晶を分散させた後でも成形加工されうる。発光性複合材料の成形加工方法は、特に限定されない。成形加工方法の例には、射出成形、ブロー成形、圧縮成形、押出成形、反応成形、中空成形、熱成形、ＦＲＰ成形などが含まれる。これらの成形加工方法では、高温、特にポリカーボネート樹指を用いる場合には約３００℃の高温が必要となる。これに対し、本発明に係る発光体ナノ結晶は、配位子の構造などを適宜選択することによって、３００℃を超えるような高温であっても安定に存在でき、高い発光強度を維持することができる。
【００３６】
以下、実施例を参照して本発明についてより詳細に説明するが、本発明はこれらの実施例により限定されない。
【実施例】
【００３７】
１．希土類錯体ポリマーからなる発光体ナノ結晶の調製
（１）錯体ミセル分散液の調製
まず、Ｅｕ（III）イオンの原料である酢酸ユーロピウムに、上記式（２）で表される配位子の原料である１，１，１，５，５−へキサフルオロ−２，４−ペンタンジオンを混合して、トリス（ヘキサフルオロアセチルアセトナト）ユーロピウム（III）を調製した。トリス（ヘキサフルオロアセチルアセトナト）ユーロピウム（III）１０ｍｇをジエチルエーテル０.２ｍＬに溶解させて、錯体のジエチルエーテル溶液を調製した。また、水溶性の界面活性剤であるｎ−オクチルトリメチルアンモニウムブロミド（ＴＭＯＡ）０.５ｇを純水１０ｍＬに溶解させて、界面活性剤の水溶液を調製した。前述の界面活性剤の水溶液に、前述の錯体のジエチルエーテル溶液を加え、混合した。得られた混合液を振とうすることで、錯体を含むミセルが水中に分散した、錯体ミセル分散液を得た。
【００３８】
（２）配位子ミセル分散液の調製
１００ｍＬの三口フラスコをフレームドライして、内部をＡｒで置換した。この三口フラスコに、１.９ｇ（６.０ｍｍｏｌ）の４，４’−ジブロモビフェニルおよび３０ｍＬのテトラヒドロフランを入れ、液体窒素／エタノールで約−８０℃に冷却した。この溶液に、９.３ｍＬ（１５ｍｍｏｌ）の１.６Ｍのｎ−ブチルリチウムヘキサン溶液をシリンジでゆっくり添加した。この添加は、約１５分かけて行い、この問、黄色の析出物が生成した。この溶液を−１０℃で３時間攪拌した。次に、溶液を再び−８０℃に冷却した後、２.７ｍＬ（１５ｍｍｏｌ）のジクロロフェニルホスファイドを滴下し、１４時間攪拌しながら徐々に室温に戻した。その後、反応を止め、酢酸エチルで抽出を行った。得られた溶液を飽和食塩水で３回洗浄し、無水硫酸マグネシウムで乾燥し、エバポレータで溶媒を留去した。得られた粗生成物を、アセトンおよびエタノールで複数回洗浄することにより精製し、白色の粉末を得た。
【００３９】
次に、上記で得られた白色の粉末および約４０ｍＬのジクロロメタンをフラスコに入れ、この溶液を０℃に冷却し、そこに３０％の過酸化水素水（約５ｍＬ）を加えた。この混合物を２時間攪拌した。生成物をジクロロメタンで抽出した後、抽出液を飽和食塩水で３回洗浄し、無水硫酸マグネシウムで乾燥した。その後、エバポレータで溶媒を留去して、白色の粉末を得た。この白色の粉末をジクロロメタンで再結晶させて、ホスフィンオキシド二座配位子である１，４−ビス（ジフェニルホスホリル）ビフェニル（ｄｐｂｐ）の白色の結晶を得た（収量：１.１ｇ（収率：３３％））。
【００４０】
生成物の分析結果を以下に示す。ＩＲ測定は、赤外分光光度計（ＦＴ／ＩＲ−３５０；日本分光株式会社）を用いて行った。１Ｈ−ＮＭＲ測定は、核磁気共鳴装置（２７０ＭＨｚ）（ＪＮＭ−ＥＸ２７０；日本電子株式会社）を用いて行い、テトラメチルシラン（ＴＭＳ）を内部標準として化学シフトを決定した。元素分析および質量分析は、北海道大学機器分析部門にて行った。
【００４１】
ＩＲ（ＫＢｒ）：１１２０（ｓｔ、Ｐ＝Ｏ）ｃｍ−１．
１Ｈ−ＮＭＲ（２７０ＭＨｚ，ＣＤＣＩ３，２５℃）δ７.６７−７.８０（ｍ、１６Ｈ；Ｐ−Ｃ６Ｈ５，Ｃ６Ｈ４）ｐｐｍ．
ＥＳＩ−Ｍａｓｓ（ｍ／ｚ）＝５５５．２［Ｍ＋Ｈ］＋．
元素分析：（Ｃ３６Ｈ２８Ｏ２Ｐ２の計算値）：Ｃ，７７.９７；Ｈ，５.０９％、（実測値）：Ｃ，７７.４９；Ｈ，５.２０％
【００４２】
１，４−ビス（ジフェニルホスホリル）ビフェニル（ｄｐｂｐ）１０ｍｇをジクロロメタン０.２ｍＬに溶解させて、配位子のジクロロメタン溶液を調製した。また、水溶性の界面活性剤であるドデシル酸硫酸ナトリウム（ＳＤＳ）０.３ｇを純水１０ｍＬに溶解させて、界面活性剤の水溶液を調製した。前述の界面活性剤の水溶液に、前述の配位子のジクロロメタン溶液を加え、混合した。得られた混合液を振とうすることで、配位子を含むミセルが水中に分散した、配位子ミセル分散液を得た。
【００４３】
（３）発光体ナノ結晶の調製
ビーカー内に（１）で調製した錯体ミセル分散液を入れ、錯体ミセル分散液を攪拌しながら、（２）で調製した配位子ミセル分散液をビーカー内に滴下した。滴下を完了した後も６０分間攪拌を行った。攪拌を終えてから約２４時間経過した後、遠心分離により溶液中の発光体ナノ結晶を回収した。
【００４４】
得られた発光体ナノ結晶（希土類錯体ポリマー）の分析結果を以下に示す。ＩＲ測定は、赤外分光光度計（ＦＴ／ＩＲ−３５０；日本分光株式会社）を用いて行った。質量分析は、北海道大学機器分析部門にて行った。
ＩＲ（ＫＢｒ）：１６５３（ｓｔ、Ｃ＝Ｏ）、１２５５−１１４５（ｓｔ、Ｃ−Ｆ）、１１２７（ｓｔ、Ｐ＝Ｏ）ｃｍ−１．
ＥＳＩ−Ｍａｓｓ（ｍ／ｚ）＝１１２０．０８［Ｅｕ（ｈｆａ）２（ｄｐｂｐ）］＋、２４４７．１５［Ｅｕ２（ｈｆａ）５（ｄｐｂｐ）２］＋．
【００４５】
２．発光体ナノ結晶の特性評価
（１）粒径分布
発光体ナノ結晶の分散液をガラス板上に滴下し、乾燥させた後、走査型電子顕微鏡を用いてガラス板上の発光体ナノ結晶を観察した。図１は、発光体ナノ結晶のＳＥＭ像である。図１Ａは、倍率２００００倍のＳＥＭ像であり、図１Ｂは、倍率４００００倍のＳＥＭ像である。これらの画像から、粒径に幅があるものの発光体ナノ結晶の存在を確認することができる。
【００４６】
また、発光体ナノ結晶の粒径を動的光散乱法により測定した。その結果、発光体ナノ結晶の平均粒径（中央粒径）は、８９.８ｎｍであった。図２は、発光体ナノ結晶の粒径の分布を示すグラフである。粒径の体積分布を示す棒グラフ（左軸）から、９０ｎｍ付近に粒径分布のピークがあることがわかる。また、累積頻度分布を示す曲線（右軸）から、全体の７５％が粒径１００ｎｍ以下であることがわかる。
【００４７】
（２）吸収特性および発光特性
発光体ナノ結晶について、固体状態の拡散反射吸収スペクトルを測定した。その結果、ｈｆａ配位子によるπ−π＊遷移に基づく３１０ｎｍの吸収と、Ｅｕ（III）の７Ｆ０−５Ｄ２遷移に基づく４６５ｎｍの小さな吸収が観察された。
【００４８】
また、発光体ナノ結晶について、４６５ｎｍの励起光による固体状態の発光スペクトルを測定した。その結果、Ｅｕ（III）のｆ−ｆ電子遷移に基づく５７８ｎｍ、５９１ｎｍ、６１３ｎｍ、６４９ｎｍおよび６９８ｎｍの発光が観察された。
【００４９】
（３）耐熱性
発光体ナノ結晶について、ＴＧ−ＤＴＡによる熱重量分析を行った。その結果、発光体ナノ結晶を構成する希土類錯体ポリマー（［Ｅｕ（ｈｆａ）３（ｄｐｂｐ）］２）の熱分解温度は３０８℃であり、発光体ナノ結晶が優れた耐熱性を有していることがわかった。
【００５０】
（４）発光特性
まず、発光体ナノ結晶について、発光寿命（ｔｏｂｓ、単位：ｍｓ）を測定した。具体的には、発光体ナノ結晶の発光を、Ｎｄ：ＹＡＧレーザー（ＩＮＤＩ−５０；スペクトラ・フィジックス社、半値幅：５ｎｓ、中心波長：１０６４ｎｍ）の第３高調波（３５５ｎｍ）を励起光源とし、光電子増倍管（Ｒ５１０８；浜松ホトニクス株式会社、応答時間≦１.１ｎｓ）を用いて測定した。そして、Ｎｄ：ＹＡＧレーザーの応答をオシロスコープ（ＴＤＳ３０５２；ソニー・テクトロニックス株式会社、５００ＭＨｚ）によりモニターし、減衰プロファイルの対数プロットの傾きから、発光体ナノ結晶の発光寿命を算出した。その結果、発光体ナノ結晶の発光寿命（ｔｏｂｓ）は、０.８５±０.０１４ｍｓであった。
【００５１】
また、発光体ナノ結晶について、３８０ｎｍ励起による合計発光量子収率（Ｆｔｏｔ、単位：％）を、積分級ユニット（ＩＬＦ−５３３；日本分光株式会社、φ＝１００ｍｍ）と接続した蛍光光度計（Ｆ−６３００−Ｈ；日本分光株式会社）を用いて測定した。その結果、発光体ナノ結晶の合計発光量子収率（Ｆｔｏｔ）は、２９％であった。
【００５２】
さらに、発光体ナノ結晶について、放射寿命（τｒａｄ、単位：ｍｓ）、４ｆ−４ｆ発光量子収率（ＦＬｎ、単位：％）、光増感エネルギー移動効率（ηｓｅｎｓ、単位：％）、放射速度定数（ｋｒ、単位：Ｓ−１）および無放射速度定数（ｋｎｒ、単位：Ｓ−１）を求めた。これらは、それぞれ以下の式で表される関係を満たす。
τｒａｄ＝１／ｋｒ    …（ａ）
ｔｏｂｓ＝１／（ｋｒ＋ｋｎｒ）    …（ｂ）
ＦＬｎ＝ｋｒ／（ｋｒ＋ｋｎｒ）    …（ｃ）
１／τｒａｄ＝ＡＭＤ，０ｎ３（Ｉｔｏｔ／ＩＭＤ）    …（ｄ）
ｋｎｒ＝１／ｔｏｂｓ−１／τｒａｄ    …（ｅ）
【００５３】
これらの式中、ＡＭＤ，０は、真空での５Ｄ０−７Ｆ１遷移の自然放出確率（ここでは１４.６５ｓ−１）であり、ｎは、溶媒の屈折率（ここでは１.５を用いる）であり、（Ｉｔｏｔ／ＩＭＤ）は、Ｅｕ（III）による発光スペクトルの全領域の５Ｄ０−７Ｆ１発光の領域に対する比率である。
【００５４】
測定の結果、発光体ナノ結晶の放射寿命（τｒａｄ）は、１.２ｍｓであった。４ｆ−４ｆ発光量子収率（ＦＬｎ）は、７２％であった。光増感エネルギー移動効率（ηｓｅｎｓ）は、４０％であった。放射速度定数（ｋｒ）は、８.５×１０２Ｓ−１であった。無放射速度定数（ｋｎｒ、単位：Ｓ−１）は、３.２×１０２Ｓ−１であった。
【００５５】
（５）まとめ
これらの結果から、本実施例で調製した発光体ナノ結晶は、平均粒径が小さく、かつ蛍光特性および耐熱性に優れていることがわかる。
【００５６】
また、得られた発光体ナノ結晶の特性と、目的とする希土類錯体ポリマー（［Ｅｕ（ｈｆａ）３（ｄｐｂｐ）］２）の特性とは、同様であった。また、発光体ナノ結晶のＩＲ測定および質量分析の分析結果も、目的とする希土類錯体ポリマーの分析結果と同様であった。これらのことから、得られた発光体ナノ結晶では、１つのＥｕ（III）イオンに対し、２分子のホスフィンオキシド二座配位子が２箇所において配位し、また３分子のヘキサフルオロアセチルアセトナト（Ｈｆａ）が６箇所において配位しており、８配位型の錯体構造が形成されていると推測される。すなわち、得られた発光体ナノ結晶は、上記式（４）において、Ａｒ１が上記式（３ｂ）で表される基（ｍ＝０）である希土類錯体ポリマー（［Ｅｕ（ｈｆａ）３（ｄｐｂｐ）］２）からなる発光体ナノ結晶であると推測される。
【００５７】
３．発光性複合材料の調製
１．で調製した発光体ナノ結晶０.００１ｇをトルエン１.６ｍＬに分散させて、発光体ナノ結晶の分散液を調製した。この分散液にアクリルポリマー０.４５ｇを加え、攪拌して、アクリルポリマーを溶解させた。予め準備しておいて型に得られた溶液を流し込み、トルエンを自然蒸発させることで、発光性複合材料を調製した。
【産業上の利用可能性】
【００５８】
本発明に係る発光性複合材料は、例えば、白色ＬＥＤ素子に用いられる蛍光体として有用である。
【図１】
2014094983.tif 000014
【図２】
2014094983.tif 000015